(57)【要約】【課題】足裏に伝わる衝撃及び振動を吸収し、足裏の形状に合わせて変形して足裏を刺激するスリッパを提供する。【解決手段】足裏と接する面に凸部を有するインジェクションと弾性体層が構成成分とされる積層体が底部材とされるスリッパにおいて、弾性体がポリウレタン発泡体からなる。【選択図】図1
2007325691.tif 000002
【特許請求の範囲】
【請求項１】
足裏と接する面に凸部を有するインジェクションとポリウレタン発泡体層が構成成分とされる積層体が底部材とされることを特徴とするスリッパ。
【請求項２】
積層体が、インジェクション、ポリウレタン発泡体層、中板、下底の順に積層されていることを特徴とする請求項１に記載のスリッパ。
【請求項３】
ポリウレタン発泡体が、密度４５．００〜５０．００ｋｇ／ｍ3、反発弾性率１．０〜１．５％、押込み量２５％での硬さ１００〜１２０Ｎ、圧縮残留歪み１５．０〜２５．０％のものであることを特徴とする請求項１又は２に記載のスリッパ。
【発明の詳細な説明】
【技術分野】
【０００１】
本発明は、足裏に伝わる衝撃、振動を吸収し、足裏の形状に合わせて変形する底部材を有するスリッパに関するものである。
【背景技術】
【０００２】
従来、底部に弾性を有する合成樹脂からなる部材が使用されるスリッパが検討されてきた。具体的には、底部に弾性合成樹脂材が使用され、底部が足裏にフィットして履き心地がよい室内履は知られていた（例えば、特許文献１参照）。また、低発泡ポリスチレン粒子が布袋に詰められたものを底部材とする足指屈伸スリッパが知られていた（例えば、特許文献２参照）。
【特許文献１】実用新案登録第３１０５１５２号公報
【特許文献２】実用新案登録第３０９６６２３号公報
【発明の開示】
【発明が解決しようとする課題】
【０００３】
前記される従来のスリッパの底部材として使用されている弾性合成樹脂部材は、足裏の形状に合わせて変形するものである。
【０００４】
しかしながら、特許文献１には、弾性合成樹脂部材の具体的な素材の開示はなく、変形し易い軟らかい弾性合成樹脂部材が底部材として使用されるスリッパは、足裏に伝わる衝撃、振動を十分に吸収するものではなく、使用期間が長くなると体重により底部材が変形して履き心地が悪くなるものである。硬い合成樹脂部材が底部材として使用されるスリッパは、足裏の形状に合わせて底部材が変形しにくく、履き心地が悪いものである。
【０００５】
特許文献２に開示されている履物では、足裏に伝わる衝撃、振動の吸収、履き心地は考慮されていない。
【０００６】
従って、従来のスリッパの底部材として、足裏に伝わる衝撃、振動を十分に吸収し、足裏の形状に合わせて変形し易く、履き心地をよくするものは検討されていなかった。
【課題を解決するための手段】
【０００７】
本発明のスリッパは、足裏と接する面に凸部を有するインジェクションとポリウレタン発泡体層が構成成分とされる積層体が底部材とされることを特徴とするものである。
【０００８】
また、本発明のスリッパは、上記積層体が、インジェクション、外枠、ポリウレタン発泡体層、中板、下底の順に積層されていることを特徴とするものである。
【０００９】
更に、本発明のスリッパは、上記ポリウレタン発泡体が、密度４５．００〜５０．００ｋｇ／ｍ3、反発弾性率１．０〜１．５％、押込み量２５％での硬さ１００〜１２０Ｎ、圧縮残留歪み１５．０〜２５．０％のものであることを特徴とする。
【発明の効果】
【００１０】
本発明のスリッパは、底部材を構成する積層体の１層としてポリウレタン発泡体を使用しているものであるから、足裏に伝わる衝撃、振動を吸収し、足裏の形状に合わせて変形するものであり、衝撃及び振動の吸収性が優れ、変形性が長期間持続して履き心地の良さが長く保たれるものである。
【００１１】
更に、本発明のスリッパは、底部材を構成する積層体の足裏と接する層として、足裏と接する面に凸部を有するインジェクションが設けられているものであるから、足のツボが刺激されて健康の増進に寄与するものである。
【発明を実施するための最良の形態】
【００１２】
本発明のスリッパの底部材とされる積層体の１層であるポリウレタン発泡体としては、密度４５．００〜５０．００ｋｇ／ｍ3、反発弾性率１．０〜１．５％、押込み量２５％での硬さ１００〜１２０Ｎ、圧縮残留歪み１５．０〜２５．０％のもの（以下、「低反発ポリウレタン発泡体」という。）が好ましい。低反発ポリウレタン発泡体は、反発弾性が非常に小さいものであるから、付加される衝撃及び振動の吸収性が高いものである。
【００１３】
また、低反発ポリウレタン発泡体は、付加された圧力のとおりに変形され、付加された圧力が除かれるとゆっくり元の形状に復元されるものであり、低反発ポリウレタン発泡体が１層とされる積層体が底部材とされるスリッパは、足裏にかかる圧力を均一に分散できるものである。
【００１４】
低反発ポリウレタン発泡体としては、中国の南通凱業海綿製品有限公司から市販されているものが例示できる。
【実施例】
【００１５】
本発明のスリッパの実施例を図１に基づいて説明する。スリッパの底部材を構成する積層体の足裏と接する側には、足裏と接する面に凸部を有するインジェクション１が設けられている。スリッパを履くと当該凸部が足裏のツボを刺激し健康が促進される。
【００１６】
インジェクション１の下には、外枠２に嵌め込まれるように低反発ポリウレタン発泡体層３が設けられる。低反発ポリウレタン発泡体層３を構成する低反発ポリウレタン発泡体は南通凱業海綿製品有限公司製のものであり、そのかさ密度は４８．０５Ｋｇ／ｍ3、反発弾性率は１．２％、押込み量２５％での硬さは１０９Ｎ、圧縮残留歪みは１９．７％である。かさ密度、反発弾性率、押込み量２５％での硬さ及び圧縮残留歪みは下記に示す条件で測定された。
（１）かさ密度；ＪＩＳ  Ｋ  ７２２２に従い、縦８０ｍｍ、横８０ｍｍ、厚さ１０ｍｍの試験片を２３℃で測定した。
（２）反発弾性率；ＪＩＳ  Ｋ  ６４００−３に従い、縦１００ｍｍ、横１００ｍｍ、厚さ１０ｍｍの試験片を５枚重ね、２３℃で１００ｍｍ／ｍｉｎで押込み量８０％まで２回圧縮して１０分放置し、ＪＩＳ  Ｂ  １５０１に規定する５／８の鋼球を４９７ｍｍの高さから落下させ測定した。
（３）硬さ試験；ＪＩＳ  Ｋ  ６４００−２  Ｂ法に従い、縦３３０ｍｍ、横３３０ｍｍ、厚さ１０ｍｍの試験片を５枚重ね、２３℃で１００ｍｍ／ｍｉｎで押込み量７０％まで２回圧縮後、（株）オリエンテック製テンシロンＵＣＴ−５Ｔ型を用いて測定した。
（４）圧縮残留歪み；ＪＩＳ  Ｋ  ６４００−４  Ｂ法（押込み量５０％）に従い、縦５０ｍｍ、横５０ｍｍ、厚さ１０ｍｍの試験片を３枚重ね、２３℃で（株）キーエンス製レーザー変位計ＬＫ−Ｇ１５５を用いて測定した。
【００１７】
低反発ポリウレタン発泡体層３により足裏に伝わる衝撃及び振動が吸収される。また、スリッパを履くと低反発ポリウレタン発泡体層３が足裏の形状に合わせて変形され、足裏に均一に圧力が付加されるため、足裏全体がむらなく上記凸部により刺激される。しかも、低反発ポリウレタン発泡体層３の形状変形性は長期にわたって保たれるから、体重により底部材が変形して履き心地が悪くなることは長期間防止される。
【００１８】
低反発ポリウレタン発泡体層３の下には、海綿素材からなる中板４が設けられ、中板4の下には、下底５が設けられている。
【図面の簡単な説明】
【００１９】
【図１】スリッパの底部材の展開斜視図
【符号の説明】
【００２０】
１  インジェクション
２  外枠
３  低反発ポリウレタン発泡体層
４  中板
５  下底
【図１】
2007325691.tif 000003